(57)【要約】【課題】  炭酸ガス雰囲気から開放された内容物が、まだ使用できるかどうかを容易に確認する。【解決手段】  外装体を開封した場合に、ｐＨ指示薬の変色時間を、内容物が使用不可能な状態に十分近づくまでの時間に合わせる炭酸ガス透過性を有する表面層を含む炭酸ガスインジケーター。【選択図】        図１
2005029263.tif 000002
【特許請求の範囲】
【請求項１】
炭酸ガス雰囲気を有する外装体内に内容物が包装された包装体を開封した後に、該内容物が使用可能か使用不可能であるかを指示する方法であって、
該包装体内に、内容物と共に、少なくとも一部に炭酸ガス透過性を有する部材でｐＨ指示薬を含む指示部を被覆してなる炭酸ガスインジケーターを配置し、
該外装体を開封した後に、内容物が使用不可能な状態に十分近づいたことを、該炭酸ガスの色調変化によって指示することを特徴とする方法。
【請求項２】
前記内容物は、前記炭酸ガス雰囲気と平衡に保たれた重炭酸塩含有薬液であり、かつ炭酸ガス透過性を有する部分を含むプラスチック製の薬液用容器に収容されて、該包装体に配置されていることを特徴とする請求項１に記載の方法。
【請求項３】
前記薬液用容器は、各々独立して薬液を収容し得る２以上の収容室を有し、かつ隣接する室間に連通可能な隔壁をもつ複室容器から構成され、第１室は炭酸水素ナトリウム及び塩化ナトリウムを含む溶液を、第２室は硫酸マグネシウムあるいは塩化マグネシウムと、グルコースとを含む溶液を収容することを特徴とする請求項２に記載の方法。
【請求項４】
前記薬液用容器は、各々独立して薬液を収容し得る２以上の収容室を有し、かつ隣接する室間に連通可能な隔壁をもつ複室容器から構成され、第１室は炭酸水素ナトリウム及びクエン酸を含む溶液、第２室はオキシグルタチオンを含む溶液を収容することを特徴とする請求項２に記載の方法。
【請求項５】
前記指示部は、粉末状または印刷層であり、さらに保湿剤を含むことを特徴とする請求項１ないし４のいずれか１項に記載の方法。
【請求項６】
前記指示部は、液体、及び錠剤のうち１つであり、さらに溶媒を含むことを特徴とする請求項１ないし５のいずれか１項に記載の方法。
【請求項７】
前記指示部は、印刷層であり、支持体上に、ｐＨ指示薬、結合剤、及び溶媒を含む炭酸ガス検知用インキ組成物を用いて形成されることを特徴とする請求項１に記載の方法。
【請求項８】
前記指示部は、印刷層であり、支持体上に、ｐＨ指示薬、結合剤、及び溶媒を含む炭酸ガス検知用インキ組成物を用いて形成されることを特徴とする請求項２ないし４のいずれか１項に記載の方法。
【請求項９】
前記支持体は、前記薬液用容器の一部及び該薬液用容器に貼着可能な支持シートのうちの少なくとも１つであることを特徴とする請求項８に記載の方法。
【請求項１０】
前記炭酸ガス検知用インキ組成物は、吸水剤及びアルカリ性物質のうち少なくとも１つをさらに含むことを特徴とする請求項７ないし９のいずれか１項に記載の方法。
【請求項１１】
前記溶媒は、水及びアルコールのうち少なくとも１種であることを特徴とする請求項７ないし１０のいずれか１項に記載の方法。
【請求項１２】
前記結合剤は、水及びアルコールのうち少なくとも１種に溶解または分散する性質を有することを特徴とする請求項７ないし１１のいずれか１項に記載の方法。
【請求項１３】
前記請求項１ないし１２に記載の方法に使用される炭酸ガスインジケーター。
【請求項１４】
請求項１３に記載の炭酸ガスインジケーターと、前記内容物を含んだ炭酸ガス透過性を有する部分を含む容器とを、炭酸ガス雰囲気を有する炭酸ガス不透過性の外装体内に配置したことを特徴とする包装体。
【請求項１５】
前記容器の内容物は、重炭酸塩含有薬液であることを特徴とする請求項１４に記載の包装体。
【請求項１６】
請求項１３に記載の炭酸ガスインジケーターを、炭酸ガス雰囲気を有する外装体内に内容物が包装された包装体を開封した後に、該内容物が使用可能か使用不可能であるかを指示するために使用する方法。
【発明の詳細な説明】
【技術分野】
【０００１】
本発明は、食品、飲料、及び薬品等の内容物を長期間保存するための炭酸ガス置換包装体に使用され、開封後の内容物の変質に対応して色調変化を生じ、内容物の品質劣化を指示するため方法、これに用いられる炭酸ガスインジケーター、及びそれを配置した包装体に関する。
【背景技術】
【０００２】
食品、飲料、薬品等の内容物を長期間保存する一般的な方法として、ガス置換包装がある。このガス置換包装は置換するガスとして窒素と二酸化炭素の混合ガスが多く用いられ、ガスバリアー性の優れた包装材料で包装されている。
【０００３】
内容物として、医療用製剤例えば重炭酸塩含有薬液を用いる場合、重炭酸塩含有薬液は、まず薬液用容器に収容され、その薬液用容器を炭酸ガス雰囲気の外装体内に炭酸ガス置換包装されている。重炭酸塩含有薬液は、炭酸ガスを放出して薬効を失う性質を有する薬品である。この炭酸ガス置換包装により、ガスバリアー性の優れた外装体内で、重炭酸塩成分と炭酸ガスとの平衡を保ち、炭酸ガスの放出を防止しながら保存することができる。
【０００４】
このようなガス置換包装では、包装材料自体の欠陥、または内容物封入時の失敗、あるいは流通等の運搬過程における衝撃などが原因で、ピンホールや、シール不良が発生した場合に備えて、例えばｐＨ指示薬、アルカリ、及び溶剤をろ紙等に含浸させて、一部または全部を炭酸ガス透過性プラスチックで覆った炭酸ガスインジケーターを用いて、置換ガス中の炭酸ガス濃度の低下をすぐに検知していた（例えば、特許文献１参照）。
【０００５】
重炭酸塩含有薬液を収容する薬液用容器は、例えばポリエチレンフィルム等で形成されており、長期保管に関しては、ガスバリアー性が不十分であるけれども、急激に炭酸ガスを放出するわけではなく、医療用途に使用している間は、炭酸ガスの放出を十分に抑制し得る。このため、外装体を開封してから、重炭酸塩含有薬液が使用できないほど変質するまでには、長い時間がかかる。
【０００６】
しかしながら、従来は、外装体が開封された後、その重炭酸塩含有溶液がどの程度変質しているのか調べる手段がなかった。
【特許文献１】特開昭６４−６９９５１号公報
【発明の開示】
【発明が解決しようとする課題】
【０００７】
本発明は、上記事情に鑑みてなされたもので、その目的は、炭酸ガス雰囲気から開放された場合に、まだ内容物が使用できるかどうかを容易に確認することにある。
【０００８】
本発明の他の目的は、内容物に含まれる重炭酸塩あるいは炭酸ガス成分と炭酸ガスとの平衡を保ち、炭酸ガスの放出を防止しながら保存された包装体を開封した場合に、内容物の炭酸ガスの放出による劣化を指示する方法を提供することにある。
【０００９】
本発明のさらに他の目的は、内容物に含まれる重炭酸塩あるいは炭酸ガス成分と炭酸ガスとの平衡を保ち、炭酸ガスの放出を防止しながら保存された包装体を開封した場合に、内容物中の炭酸ガスの放出による変質が容易に確認できる炭酸ガスインジケーターを提供することにある。
【００１０】
本発明のさらにまた他の目的は、例えば飲料、及び医療製剤の内容物を収容する容器及びこの容器を炭酸ガス不透過性材料からなる外装体に収納してなる包装体の、該容器または該外装体に使用することにより、この容器内、または外装体内の内容物の変質が確認できる炭酸ガスインジケーターを配置した包装体を提供することにある。
【００１１】
本発明のその他の目的は、内容物に含まれる重炭酸塩あるいは炭酸ガス成分と炭酸ガスとの平衡を保ち、炭酸ガスの放出を防止しながら保存された包装体を開封した場合に、内容物中の炭酸ガスの放出による変質が容易に確認できる炭酸ガスインジケーターの使用方法を提供することにある。
【課題を解決するための手段】
【００１２】
本発明は、第１に、炭酸ガス雰囲気を有する外装体内に内容物が包装された包装体を開封した後に、該内容物が使用可能か使用不可能であるかを指示する方法であって、
該包装体内に、内容物と共に、少なくとも一部に炭酸ガス透過性を有する部材でｐＨ指示薬を含む指示部を被覆してなる炭酸ガスインジケーターを配置し、
該外装体を開封した後に、内容物が使用不可能な状態に十分近づいたことを、該炭酸ガスの色調変化によって指示することを特徴とする方法を提供する。
【００１３】
本発明は、第２に、炭酸ガス雰囲気を有する外装体内に内容物が包装された包装体を開封した後に、該内容物が使用可能か使用不可能であるかを指示する方法に使用され、
該包装体内に、内容物と共に配置され、少なくとも一部に炭酸ガス透過性を有する部材でｐＨ指示薬を含む指示部を被覆してなり、
該外装体を開封した後に、内容物が使用不可能な状態に十分近づいたことを、該炭酸ガスの色調変化によって指示することを特徴とする炭酸ガスインジケーターを提供する。
【００１４】
本発明は、第３に、炭酸ガス雰囲気を有する外装体内に内容物が包装された包装体を開封した後に、該内容物が使用可能か使用不可能であるかを指示する方法に使用され、
該包装体内に、内容物と共に配置され、少なくとも一部に炭酸ガス透過性を有する部材でｐＨ指示薬を含む指示部を被覆してなり、
該外装体を開封した後に、内容物が使用不可能な状態に十分近づいたことを、該炭酸ガスの色調変化によって指示する炭酸ガスインジケーターと、前記内容物を含んだ炭酸ガス透過性を有する部分を含む容器とを、炭酸ガス雰囲気を有する炭酸ガス不透過性の外装体内に配置したことを特徴とする包装体を提供する。
【００１５】
本発明は、第４に、炭酸ガス雰囲気を有する外装体内に内容物が包装された包装体を開封した後に、該内容物が使用可能か使用不可能であるかを指示するために、該包装体内に、内容物と共に配置され、少なくとも一部に炭酸ガス透過性を有する部材でｐＨ指示薬を含む指示部を被覆してなり、
該外装体を開封した後に、内容物が使用不可能な状態に十分近づいたことを、該炭酸ガスの色調変化によって指示することを特徴とする炭酸ガスインジケーターの使用方法を提供する。
【発明の効果】
【００１６】
本発明の炭酸ガスインジケーターを用いると、内容物に含まれる重炭酸塩あるいは炭酸ガス成分と炭酸ガスとの平衡を保ち、炭酸ガスの放出を防止しながら保存された包装体を開封した場合に、内容物中の炭酸ガスの放出による変質が確認できる。
【発明を実施するための最良の形態】
【００１７】
本発明の指示方法は、炭酸ガス雰囲気を有する外装体内に内容物が包装された包装体を開封した後に、内容物が使用可能か使用不可能であるかを指示する方法であって、
包装体内に、内容物と共に、少なくとも一部に炭酸ガス透過性を有する部材でｐＨ指示薬を含む指示部を被覆してなる炭酸ガスインジケーターを配置し、
外装体を開封した後に、内容物が使用不可能な状態に十分近づいたことを、炭酸ガスの色調変化によって指示する。
【００１８】
また、本発明に係る炭酸ガスインジケーターは、上記方法に使用される。
【００１９】
また、本発明の包装体は、炭酸ガス雰囲気の炭酸ガス不透過性の外装体と、その外装体内に配置された上記インジケーターとを有する。
【００２０】
さらに、本発明の使用方法は、上記炭酸ガスインジケーターを用いて容器内の内容物が使用できるかどうかを確認することを含む。
【００２１】
本発明の好ましい炭酸ガスインジケーターは、内容物が使用可能な状態から使用不可能な状態に近づいたことを検知し得るもので、ｐＨ指示薬を含む指示部と、この指示部上に設けられた炭酸ガス透過性を有する表面層を含み、表面層の炭酸ガス透過性は、外装体を開封した場合の、ｐＨ指示薬の変色時間を、内容物が使用不可能な状態に十分近づくまでの時間に合わせている。
【００２２】
指示部としては、ｐＨ指示薬を含む、液体、錠剤、または印刷層を使用することができる。
【００２３】
液体及び錠剤からなる指示部は、例えば上述の表面層を含む材料で形成された袋内に封入し得る。また、さらに溶媒を含み得る。
【００２４】
印刷層からなる指示部は、支持体上に、ｐＨ指示薬を含む炭酸ガス検知用インキ組成物を用いて形成され得る。
【００２５】
この炭酸ガスインジケーターは、炭酸ガス雰囲気中で、該炭酸ガス雰囲気と平衡に保たれた重炭酸塩含有薬液が収容された、炭酸ガス透過性を有する部分を含むプラスチック製の薬液用容器と組み合わせて使用することができる。
【００２６】
また、本発明の一態様では、炭酸ガスインジケーターは、炭酸ガス雰囲気中で、炭酸ガス雰囲気と平衡に保たれた重炭酸塩含有薬液が収容された、炭酸ガス透過性を有する部分を含むプラスチック製の薬液用容器と組み合わせて使用され、支持体と、支持体上に、炭酸ガス検知用インキ組成物を用いて形成され、ｐＨ指示薬の変色時間を、該内容物が使用不可能な状態に十分近づくまでの時間に合わせる炭酸ガス透過性を有する表面層を含む。炭酸ガス検知用インキ組成物は、ｐＨ指示薬、結合剤、及び溶媒を含み、この表面層は、少なくとも一部に炭酸ガス透過性を有する部材が使用されている。
【００２７】
また、本発明の好ましい包装体は、上記好ましい炭酸ガスインジケーターと、重炭酸塩含有薬液が収容された少なくとも一部に、炭酸ガス透過性を有する部分を含むプラスチック製の薬液用容器とが、炭酸ガス雰囲気を有する炭酸ガス不透過性の外装体内に配置されている。
【００２８】
本発明に用いられる表面層は、指示部上の少なくとも一部を被覆し得、少なくとも一部に炭酸ガス透過性を有する部材が使用されており、この表面層の炭酸ガス透過率は、内容物例えば薬液の劣化までの時間に応じて、好ましくは、５０（ｍｌ/ｍ2・２４時間）より大きく、２００００（ｍｌ/ｍ2・２４時間）未満である。
【００２９】
本発明に用いられる表面層の材質としては、例えばポリアミド、ポリエステル、環状ポリオレフィン（ＣＯＣ）、ポリ塩化ビニル、ポリエチレン、及びポリプロピレン等があげられる。
【００３０】
例えば表面層の材質、及び表面層の厚みを好適に選択することにより、表面層の炭酸ガス透過性を調節して、ｐＨ指示薬の変色時間を、内容物が使用不可能な状態に十分近づくまでの時間に合わせることができる。
【００３１】
例えば表面層の材質として低分子量ポリエチレンを使用する場合、その厚さを約２０μｍないし約２００μｍにすることにより、炭酸ガス透過率を、５０（ｍｌ/ｍ2・２４時間）以上５００（ｍｌ/ｍ2・２４時間）未満、あるいは５００（ｍｌ/ｍ2・２４時間）以上２００００（ｍｌ/ｍ2・２４時間）未満にすることが可能である。
【００３２】
炭酸ガス検知用インキ組成物は、さらにアルカリ性物質を含有することができる。
【００３３】
本発明の包装体内に収容され得る例えば重炭酸塩含有薬液は、炭酸ガスを放出して薬効を失う性質を有するため、重炭酸塩成分と炭酸ガスとの平衡を保ち、炭酸ガスの放出を防止しながら保存される。
【００３４】
０．１ないし５重量％の重炭酸塩を含む重炭酸塩含有溶液を収容する場合、外装体内の炭酸ガス濃度は、好ましくは０．５ないし１０容量％、さらに好ましくは１ないし９容量％、さらにまた好ましくは１ないし７容量％である。
【００３５】
また、５ないし２０重量％の重炭酸塩を含む重炭酸塩含有溶液を収容する場合、外装体内の炭酸ガス濃度は、好ましくは１０ないし９０容量％、さらに好ましくは２０ないし８０容量％、さらにまた好ましくは３０ないし７０容量％である。
【００３６】
重炭酸塩含有薬液は、ナトリウムイオン及びクエン酸イオンのうち少なくとも１つのイオンを提供する添加成分を含み得る。
【００３７】
添加成分としては、塩化ナトリウム、クエン酸、及びクエン酸ナトリウムがあげられる。
【００３８】
炭酸ガスは、水に溶けて弱い酸性を呈する。本発明の包装体に用いられるインキ組成物では、周囲雰囲気中の炭酸ガスが十分に存在すると、ｐＨ値が低くなるが、炭酸ガス濃度が低下するに従ってｐＨ値が上がり、これに伴って、ｐＨ指示薬の表示色が変化する。この表示色を観察することにより、周囲雰囲気の炭酸ガス濃度を検知することができる。アルカリ性物質を含む構成とすると、前記色調の変化をより明確に検知することができる。
【００３９】
本発明に用いられる炭酸ガス雰囲気は、例えば任意の混合比の炭酸ガスと空気の混合ガス等の炭酸ガスを含有するガスを外装体内に封入するか、あるいは例えば三菱ガス化学社製  エージレスＧ等の炭酸ガス発生型脱酸素剤を外装体内に封入することにより得られる。後者の場合、外装体内の例えば酸素等の炭酸ガス発生源の濃度を調整することにより、外装体内の炭素ガス濃度を制御し得る。
【００４０】
本発明によれば、ｐＨ指示薬の変色時間を、内容物が使用不可能な状態に十分近づくまでの時間に合わせる炭酸ガス透過性を有する表面層が形成された指示部を設けることにより、炭酸ガス濃度の変化に対し、遅延して生ずる内容物の変質を指示部の表示色の変化により判断して、簡単に確認することができる。
【００４１】
本発明に用いられるｐＨ指示薬としては、外部炭酸ガス濃度の変化による指示部のｐＨ変化でその表示色が色調変化を伴うもの、またはアルカリ性物質の濃度変化に応じたｐＨの変動に対してその表示色が色調変化を伴うものであればどのようなものでも使用できる。
【００４２】
下記表１に好ましいｐＨ指示薬及びその呈色範囲を示す。
【表１】
2005029263.tif 000003
【００４３】
好ましいｐＨ指示薬の１つとして、扱い易さ及び呈色反応の変化がわかりやすいことなどからメタクレゾールパープルがあげられる。
【００４４】
例えば０．５ないし１０容量％のような比較的低濃度の炭酸ガス雰囲気で使用される場合には、この範囲内のどの濃度であってもそれに応じた表示色が目視で瞬時に識別可能なｐＨ指示薬を使用することが好ましい。このようなｐＨ指示薬として、２種またはそれ以上のｐＨ指示薬成分の組合せを使用することができる。
【００４５】
使用できるｐＨ指示薬成分の組合せと、炭酸ガス濃度が比較的低い場合の指示薬の色変化を下記表２に示す。
【表２】
2005029263.tif 000004
【００４６】
本発明の炭酸ガス検知用インジケーターは、このような低濃度の炭酸ガス雰囲気で保存される重炭酸塩含有薬液が収容された包装体中の炭酸ガス濃度を検知するために好ましく使用される。
【００４７】
本発明の炭酸ガス検知用インジケーターを包装体に適用すると、包装体を開封した場合、内容物の変質の程度に応じて、炭酸ガスの放出による炭酸ガス濃度の低下を表示色により目視で瞬時に判断できる。例えば０．５ないし１０容量％程度の比較的低濃度の炭酸ガス雰囲気で使用されても、目視で十分に識別可能な色変化を生じ得る。このため、内容物の変質を、表示色が炭酸ガスが無いときの色に近づくことにより簡単に確認することができる。
【００４８】
本発明に用いられるアルカリ性物質は、水酸化アルカリ、炭酸アルカリ、及び炭酸水素アルカリのいずれかからなることが好ましい。
【００４９】
本発明に用いられる溶媒としては、ｐＨ指示薬を含む指示部内に含まれる各成分を均一にかつ安定に溶解または分散することのできるものであることが望ましく、例えば芳香族炭化水素、脂肪族炭化水素、エステル類、アルコール類、及び水等があげられる。特に、水及びアルコールのうち少なくとも１種であることが好ましい。
【００５０】
炭酸ガス検知用インキ組成物は、さらに吸水剤を含有し得る。
【００５１】
吸水剤をインキ組成物中に配合することにより、指示部となるインキ層中に水等の溶媒を保持して炭酸ガスの吸収を容易にせしめ、ｐＨ指示薬の呈色反応を促進させることができる。
【００５２】
本発明に用いられる吸水剤としては、水等の溶媒を含んだときに極端な酸性あるいは塩基性を示さず、白色度の高い物質を望ましく使用し得る。このような物質として、例えばでんぷん、カオリン、合成シリカ、ガラス、微結晶セルロース、イオン交換セルロース、及びケイ酸アルミニウム等を用いることができる。
【００５３】
本発明に用いられる結合剤は、ｐＨ指示薬、アルカリ性物質、吸収剤を支持体上に固着するために使用されるもので、このような結合剤としては、例えばポリアクリル酸、ポリビニルアルコール、ポリビニルブチラール、ポリビニルアセタール、ポリ酢酸ビニル、ポリウレタン、酢酸ビニル部分ケン化物等があげられる。
【００５４】
また、この結合剤としては、溶媒に溶解または分散する性質を有するものを選択することができる。例えば溶媒として水またはアルコールを使用する場合には、水及びアルコールのうち少なくとも１種に溶解または分散する性質を有するものを使用することが好適である。
【００５５】
また、本発明に使用される炭酸ガス検知用インキ組成物は、グリセリンをさらに含むことが好ましい。このグリセリンは保湿剤として作用し、指示部となるインキ層中に水等の溶媒を保持して炭酸ガスの吸収を容易にせしめ、ｐＨ指示薬の呈色反応を促進させることができる。
【００５６】
上記表１に示すｐＨ指示薬は、指示薬そのものの色調の変化で判断するだけでなく、他の色の色素との混色による色調の変化で判断することができる。
【００５７】
このような目的で、炭酸ガス検知用インキ組成物には、着色剤を添加することができる。
【００５８】
着色剤を添加して、炭酸ガス検知用インキ組成物の色と混色させることにより、例えば指示薬そのものの色調の変化が視覚的に判断しにくいものであるとき、あるいはデザイン上所望の色調でないとき、視覚的に判断しやすい色調、あるいはデザイン上所望の色調に変化させることができる。
【００５９】
また、同様の目的で、白以外の着色された支持体を適用し、その上に、炭酸ガス検知用インキ組成物を用いた指示部を設けることができる。
【００６０】
着色剤としては、例えば食用赤色２号（アマランス）、食用赤色３号（エリスロシン）、食用赤色４０号（アルラレッドＡＣ）、食用赤色１０２号（ニューコクシン）、食用赤色１０４号（フロキシン）、食用赤色１０６号（アシッドレッド）、及び天然系コチニール色素等の赤色着色剤、食用黄色４号（タートラジン）、食用黄色５号（サンセットイエローＦＣＦ）、及び天然系紅花黄色素等の黄色着色剤、食用青色１号（ブリリアントブルーＦＣＦ）、及び食用青色２号（インジゴカルミン）等の青色着色剤があげられる。
【００６１】
インキ組成物に着色剤を添加する以外に、支持体として着色されたものを用いることにより、同様の色調の変化が得られる。
【００６２】
また、この他インキの塗工性向上のため、炭酸ガス検知用インキの発色に影響を与えない範囲で各種薬剤例えば界面活性剤、ニス、コンパウンド、乾燥抑制剤、及びドライヤー等を添加することも可能である。
【００６３】
支持体へのインキの塗布方法としては、印刷法例えばスクリーン印刷法、凹版印刷法、及びグラビア印刷法等や、コーティング法例えばロールコーティング、スプレーコーティング、及びディップコーティング等が好適に使用される。
【００６４】
本発明に用いられる指示部は、インキ組成物の塗布量が比較的多く、一定であることが望まれることから、インキ組成物の塗布方法としては、印刷法を用いることが好ましい。塗工量及び膜厚の好ましい範囲は、採用する印刷法により異なるが、通常、塗工量０．１ないし２０ｇ／ｍ2程度及び膜厚０．１ないし１０μｍ程度を目安とすることができる。この塗工量及び膜厚は、上述のいずれの印刷法によっても好ましく採用することができる。
【００６５】
本発明に用いられる指示部を外装体に印刷し、指示部上の少なくとも一部を被覆するように表面層を形成することにより、インジケーターを有する包装体を作成することができる。
【００６６】
例えば支持体に指示部を連続して印刷し、ヒートシール及び切断することにより包装体を加工する場合には、支持体が巻き取り供給され得ることから、グラビア印刷やフレキソ印刷が適している。
【００６７】
支持体としては、インキ組成物と反応せず、しかも試薬の呈色を阻害しないものが選択され得る。このような支持体として、例えば紙、合成紙、不繊布または合成樹脂フィルム等を目的、使用形態に合わせて用いることができる。支持体はまた、外装体を開封した場合に、ｐＨ指示薬の変色時間を、内容物が使用不可能な状態に十分近づくまでの時間に合わせる炭酸ガス透過性をもつ表面層の一部として、制御された炭酸ガス透過性を有し得る。
【００６８】
また、指示部は、文字、絵柄等のパターンを有するインキ層からなることが好ましい。
【００６９】
特に指示部として文字を選択した場合、商品名等を印刷したラベルと兼用することもできる。さらに指示部を見やすくするために支持体を適宜着色しても良い。
【００７０】
本発明に用いられる炭酸ガスインジケーターの使用形態としては、例えば炭酸飲料、重炭酸溶液等の内容物を収納するガス透過性材料からなる容器を炭酸ガス不透過性材料からなる外装体で包装し、外装体内を炭酸ガス雰囲気にすると共に外装体内に炭酸ガスインジケーターを配置する方法を例示することができる。
【００７１】
より具体的には、炭酸ガスインジケーターを配置する方法としては、例えばｐＨ指示薬を含む液体、またはｐＨ指示薬を含む錠剤等と、外装体を開封した場合に、ｐＨ指示薬の変色時間を、内容物が使用不可能な状態に十分近づくまでの時間に合わせる炭酸ガス透過性を有する表面層を含む炭酸ガスインジケーター、あるいは支持体にｐＨ指示薬を含む炭酸ガス検知用インキ組成物を用いて、塗布、印刷等により形成された指示部と、この指示部上に形成されたｐＨ指示薬の変色時間を、内容物が使用不可能な状態に十分近づくまでの時間に合わせる炭酸ガス透過性を有する表面層とを含む炭酸ガスインジケーターを単に容器表面に接着する方法、または容器を構成する材料を支持体とすることによって容器内面に上述のインキ組成物を直接印刷して形成された指示部と、この指示部上に形成されたｐＨ指示薬の変色時間を、内容物が使用不可能な状態に十分近づくまでの時間に合わせる炭酸ガス透過性を有する表面層とを有する炭酸ガスインジケーターを容器表面に設ける方法がある。
【００７２】
本発明に用いられる炭酸ガスインジケーターは、炭酸ガスの放出によって、品質の劣化や薬効が失われるおそれのある炭酸飲料、あるいは重炭酸塩含有溶液等の薬品に適用することができる。
【００７３】
また、本発明の包装体に用いられる薬液用容器は、単室の容器、あるいは各々独立して薬液を収容し得る２以上の収容室を有し、かつ隣接する室間に連通可能な隔壁をもつ複室容器を使用することができる。
【００７４】
単室の容器の場合、炭酸水素ナトリウム以外にマグネシウム塩及びカルシウム塩を配合することが可能である。その場合は、沈殿防止のためクエン酸及びクエン酸塩を添加することができる。
【００７５】
また、複室容器の場合、例えば一時的な封止部を有し、この封止部は所定の衝撃により室間を解放し得、これにより、各室に収容された溶液が混合され得る。副室容器に各々収容される薬液の組合せとして、第１室に炭酸水素ナトリウムを含む溶液、第２室にマグネシウム塩、及び任意にカルシウム塩を含む溶液があげられる。他の組合せとして、第１室に炭酸水素ナトリウム、マグネシウム塩、カルシウム塩及びクエン酸ナトリウムを含む溶液、第２室にオキシグルタチオンを含む溶液があげられる。これらのマグネシウム塩としては、硫酸マグネシウム、塩化マグネシウムが、カルシウム塩としては、塩化カルシウムが好適に利用できる。
【００７６】
他の組合せとして、第１室に炭酸水素ナトリウム及びクエン酸ナトリウムを含む溶液、第２室にオキシグルタチオンを含む溶液があげられる。
【００７７】
以下、図面を参照し、本発明を具体的に説明する。
【００７８】
図１に、本発明に使用される炭酸ガスインジケーターの一形態を表す概略断面図を示す。
【００７９】
図示するように、この炭酸ガスインジケーターは、例えば厚さ２０ないし２００μｍを有し、その炭酸ガス透過性が５００（ｍｌ/ｍ2・２４時間）より大きく、かつ２００００（ｍｌ/ｍ2・２４時間）未満のポリエチレンフィルムからなる袋体６３と、この袋体内に封入された、例えば結晶セルロースを主成分とする充填剤中に例えばメタクレゾールパープル等のｐＨ指示薬及び保湿剤等を染みこませた材料を原料として成形した錠剤６２とを有する。
【００８０】
また、図２に、本発明に使用される炭酸ガスインジケーターの一形態を表す概略断面図を示す。
【００８１】
図示するように、この炭酸ガスインジケーターは、例えば厚さ２０ないし２００μｍのポリエチレンフィルムからなる袋体６４と、この袋体内に封入された、例えばプロピレングリコールを主成分とする溶媒中に例えばメタクレゾールパープル等のｐＨ指示薬等を混合して得られた液体６５とを有する。
【００８２】
図３は、本発明に使用される炭酸ガスインジケーターの一形態を表す正面図、図４はその断面図である。
【００８３】
図示するように、このインジケーター１０は、例えばポリエチレンテレフタレートフィルムからなる支持体１の両面に、例えばメタクレゾールパープル、炭酸ナトリウム、ポリビニルアセタール樹脂、微結晶セルロース、及び水からなる炭酸ガス検知用インキ組成物を円形状のパターンでスクリーン印刷により塗布して得られた指示部２が設けられ、その周囲をｐＨ指示薬の変色時間を、内容物が使用不可能な状態に十分近づくまでの時間に合わせる炭酸ガス透過性を有する表面フィルム３で包囲した構成を有する。このインジケーターの指示部は、通常の空気中では、紫色を呈している。なお、図３及び図４では、支持体１の両面に指示部２を設けたが、片面のみに指示部を設けた構成も適用し得る。また、このインジケーターは、通気性フィルム３で包囲されているが、通気性フィルム３を用いないで、そのまま使用することができる。
【００８４】
図５は、本発明に使用される炭酸ガスインジケーターの一形態を表す断面図を示す。
【００８５】
図示するように、この炭酸ガスインジケーター７０は、片面のみに指示部を設けた例であって、支持体として例えばポリエステル樹脂にシリカを蒸着したフィルムからなる炭酸ガス不透過性を有する層７１と、この炭酸ガス不透過性を有する層７１上に例えばメタクレゾールパープル、オルトクレゾールフタレイン、炭酸ナトリウム、ポリビニルアセタール樹脂、微結晶セルロース、及び水からなる炭酸ガス検知用インキ組成物を円形状のパターンでスクリーン印刷により塗布して得られた指示部２と、炭酸ガス不透過性を有する層７１上に設けられた指示部２を封止するように形成された、例えばポリエチレンフィルムからなり、ｐＨ指示薬の変色時間を、内容物が使用不可能な状態に十分近づくまでの時間に合わせる炭酸ガス透過性を有する表面層７３とから構成される。
【００８６】
ここで、炭酸ガス不透過性とは、５０（ｍｌ/m2・24hr）未満の炭酸ガス透過率を有することをいう。
【００８７】
また、炭酸ガス透過性とは、５０（ｍｌ/m2・24hr）以上の炭酸ガス透過率を有することをいう。
【００８８】
この炭酸ガスインジケーター７０は、ｐＨ指示薬の変色時間を、内容物が使用不可能な状態に十分近づくまでの時間に合わせる炭酸ガス透過性を有する表面層７３側からのみ炭酸ガスを透過して検知し、支持体側からは炭酸ガスを透過しない構成を有する。例えば支持体として包装体の外装体等を使用し、炭酸ガス不透過性を有する層７１を外側に、制御された炭酸ガス透過性を有する層７３が内側になるように包装体を作成し、この炭酸ガスインジケーター７０が包装体内部で機能するように、包装体を構成することができる。このようにして得られた包装体は、雰囲気の変化に対する応答性に優れ、かつ炭酸ガスの保持性が良好であるため内容物の保存性に優れる。
【００８９】
また、例えば包装体を構成する場合、炭酸ガスを不透過にすべき層の炭酸ガス透過率が５０（ｍｌ/m2・24hr）より高いと、包装体内の炭酸ガス雰囲気を保持することができない。
【００９０】
本発明に使用可能な炭酸ガス透過率が５０（ｍｌ/m2・24hr）以下の樹脂フィルムとしては、ポリエステル（ＰＥＴ）フィルムやナイロン（Ｎｙ）フィルム等の合成樹脂からなる基材フィルム上にシリカやアルミナ等を蒸着した透明蒸着フィルム、及びポリ塩化ビニリデン（ＰＶＤＣ）フィルム、ポリビニルアルコール（ＰＶＡ）フィルム、エチレン酢酸ビニル共重合体（ＥＶＯＨ）フィルム等があげられる。
【００９１】
これらのフィルムは単独であるいは積層して使用することができる。また、使用目的に応じた強度や耐熱性等を得るために他の樹脂フィルムを積層することができる。例えば、突き刺し強度を得るために、ナイロンフィルム等を積層することができる。
【００９２】
本発明に用いられる表面層としては、例えばポリエチレンフィルム、ポリプロピレンフィルム等のポリオレフィン類があげられる。なお、低密度ポリエチレンや未延伸ポリプロピレンはヒートシール性を有しており、包装体内層として最適である。
【００９３】
指示部が印刷された支持体と、炭酸ガス透過率が５０（ｍｌ/m2・24hr）以下のフィルムと、ｐＨ指示薬の変色時間を、内容物が使用不可能な状態に十分近づくまでの時間に合わせる炭酸ガス透過性を有するフィルム、及びその他のフィルムを貼り合わせる方法としては、公知の方式が利用可能であり、例えば接着剤を用いたドライラミネーションが利用可能である。
【００９４】
図６に、本発明にかかるガス置換包装体の一形態を表す図を示す。図示するように、このガス置換包装体２０は、薬液を収納した二酸化炭素透過性の例えば０．９１０ないし０．９２５ｇ／ｃｍ3の低密度ポリエチレン製の容器１１と、図３と同様の炭酸ガスインジケーター１０とを、置換ガスとして窒素９０ないし９９．５容量％、二酸化炭素０．５ないし１０容量％混合ガス１３を用いて、炭酸ガス不透過性の積層フィルムからなる外装体１２に封入した構成を有する。
【００９５】
この包装体中のインジケーターの指示部２の表示色は、封入時には黄色を呈している。しかしながら、包装体を開封すると、包装体内の炭酸ガス濃度が低下する。このため、インジケーター１０周囲のガス雰囲気が変化して、指示部２の表示色の色調が黄色から茶色、さらには紫色へと外部炭酸ガス濃度の変化により指示部のｐＨの変化に応じて変化する。この色調の変化にかかる時間は、内容物が使用不可能な状態に十分近づくまでの時間に合わせて、例えばインジケーター１０の表面層３の厚さを調整することなどにより制御されている。このため、色調の変化を視認することにより、内容物が使用可能か、使用不可能かを容易に確認することができる。
【００９６】
図７には、本発明にかかるガス置換包装体の一形態を示す。
【００９７】
図示するように、包装体３０は、薬液を収納した二酸化炭素透過性の例えば０．９１０ないし０．９２５ｇ／ｃｍ3の低密度ポリエチレン製の容器１４の表面に、容器１４の外装部を支持体としてスクリーン印刷により形成された指示部２と、この指示部２上に被覆された、ｐＨ指示薬の変色時間を、内容物が使用不可能な状態に十分近づくまでの時間に合わせる炭酸ガス透過性を有する表面層５とを有する炭酸ガスインジケーター１８を設け、置換ガスとして窒素９０ないし９９．５容量％、二酸化炭素０．５ないし１０容量％混合ガス１３を用いて、炭酸ガス不透過性の積層フィルムからなる外装体１２で封入した構成を有する。また、被覆層５を設けない以外は、図７の包装体３０と同様の構成を有する包装体とすることもできる。
【００９８】
この包装体３０でも、図６に示す包装体と同様に、この表示色の色調の変化を視認することにより、内容物が使用可能か、あるいは使用不可能かを、容易に確認することができる。
【００９９】
なお、炭酸ガスインジケーター１８の代わりに、上述の炭酸ガスインジケーターの第２の例を適用することができる。
【０１００】
図８には、本発明にかかるガス置換包装体の一形態を表す図を示す。
【０１０１】
図６、図７に示した包装体以外に、図８に示すように指示部２を外装体１２に印刷、または指示部２を設けた支持体１を表面層で覆ったインジケーターを外装体１２に接着する等の方法で、包装体と一体化して使用しても良い。
【０１０２】
この包装体４０は、炭酸ガス不透過性の積層フィルムからなる外装体１２と、外装体１２内面に、外装体１２を支持体として例えばスクリーン印刷により設けられた指示部２とｐＨ指示薬の変色時間を、内容物が使用不可能な状態に十分近づくまでの時間に合わせる炭酸ガス透過性を有する表面層６をもつ炭酸ガスインジケーターとから構成される。この包装体４０は、例えば２枚の積層フィルムを指示部２を内側にして配し、その間に内容物１６を配置した後、窒素９０ないし９９．５容量％、二酸化炭素０．５ないし１０容量％混合ガス１３で置換しながら、外装体１２周辺をヒートシールにより気密に封止することにより形成され得る。
【０１０３】
図９には、本発明にかかるガス置換包装体の一形態に使用し得る炭酸ガスインジケーターの構造の一例を表す図を示す。
【０１０４】
外装体１２を支持体として、指示部２を印刷したインジケーターの場合、図９に示すように、外装体１２を構成する炭酸ガス不透過性材料３１のガスバリアー層３２の内面に指示部２を設け、指示部２の内面側を、表面層として、ｐＨ指示薬の変色時間を、該内容物が使用不可能な状態に十分近づくまでの時間に合わせる炭酸ガス透過性を有する保護フィルム３３で覆うことも可能である。
【０１０５】
このように指示部２が露出しない構成とすることにより、指示部２が直接、容器又は内容物と接触することがなく、また製造工程中や輸送中に指示部２が摩耗することを防ぐことができる。
【０１０６】
図８では、外装体に炭酸ガスインジケーターを設けた例を示したが、開封後に外装体が破棄されることを考慮すると、炭酸ガスインジケーターは、好ましくは外装体内に単独で、より好ましくは内容物を収容し得る容器上に配置されることが好ましい。
【０１０７】
本発明の方法により得られる包装体は、外装材を開封後、内容物の変質する時間すなわち内容物が安全かつ有効に利用できる期間を炭酸ガスインジケーターの色調変化によって指示・確認できるものである。しかも、包装体自体は、指示部を表面層で完全に覆っているので、密着性・耐光性・耐熱性がある。つまり、印刷層は外的衝撃に弱く、剥離し易いが、本発明では、指示部は表面層で被覆されているので、剥離する心配はない。さらに、指示部を構成する組成物は、光、熱によって変質する成分を含むこともあるが、指示部は表面層で覆われているので、これらの成分を用いる場合も、光、熱の照射によるそれらの変質を軽減することができる。
【０１０８】
参考例及び試験例
以下、参考例１ないし８を示し、次に試験例として、二酸化炭素含有量に対する呈色変化を調べた。
【０１０９】
参考例１
下記組成を有する炭酸ガス検知用インキ組成１を、ペイントコンディショナー等で微細分散させることによりインキ組成物を得た。
【０１１０】
炭酸ガス検知用インキ組成１
メタクレゾールパープル                      ０．１ｇ
炭酸ナトリウム                              １．５ｇ
ポリビニルアセタール樹脂                  １７．５ｇ
微結晶セルロース                              １１ｇ
水                                            ７０ｇ
支持体として、秤量１４０ｇ／ｍ2のＪＩＳ規格  Ｐ  ３８０１  化学分析用濾紙を使用し、この上に、スクリーン印刷法により塗布し、７０℃で１時間乾燥し、インジケーターを形成した。
【０１１１】
次に、塩化ビニリデンコートポリアミドフィルム（厚さ２５μｍ、（株）興人製：ポニール）／低密度ポリエチレンフィルム（厚さ５０μｍ、密度０．９３０ｇ／ｃｍ3（（株）三井化学製：ウルトゼックス）の炭酸ガスバリア性の積層フィルム（炭酸ガス透過率：０．３ｍｌ／ｍ2・２４時間）を用い、内容量５０ｍｌの袋状物を作成した。得られた袋中に、上述のインジケーターと、窒素ガスと炭酸ガスと大気との混合ガスとを、その炭酸ガスの濃度を種々変化させて各々封入し、その呈色変化を見た。得られた結果を下記表３に示す。
【０１１２】
参考例２
参考例１において、炭酸ガス検知用インキ組成物１を下記組成の炭酸ガス検知用インキ組成物２に変更し、また支持体を厚さ１２μｍのポリエステルフィルム（ユニチカ（株）製：エンブレム）に変更する以外は同様にして、試験包装体を作成し、その呈色変化を見た。得られた結果を下記表３に示す。
【０１１３】
炭酸ガス検知用インキ組成２
メタクレゾールパープル                      ０．１ｇ
水酸化ナトリウム                            １．０ｇ
ポリビニルアセタール樹脂                  １７．５ｇ
微結晶セルロース                              １１ｇ
水                                            ７０ｇ
参考例３
参考例１における炭酸ガス検知用インキ組成１を炭酸ガス検知用インキ組成３に変更する以外は、参考例１と同様にして試験包装体を作成し、その呈色変化を見た。得られた結果を下記表３に示す。
【０１１４】
炭酸ガス検知用インキ組成３
メタクレゾールパープル                      ０．１ｇ
炭酸ナトリウム                              １．５ｇ
ポリビニルアセタール樹脂                  １７．５ｇ
水                                        ７８．８ｇ
参考例４  
参考例１における炭酸ガス検知用インキ組成１を炭酸ガス検知用インキ組成４に変更する以外は、参考例１と同様にして試験包装体を作成し、その呈色変化を見た。得られた結果を下記表３に示す。
【０１１５】
炭酸ガス検知用インキ組成４
メタクレゾールパープル                      ０．１ｇ
炭酸ナトリウム                              １．５ｇ
ポリビニルアセタール樹脂                  １９．７ｇ
水                                        ７８．８ｇ
グリセリン                                  １１ｇ
参考例５
参考例４における炭酸ガス検知用インキ組成４を炭酸ガス検知用インキ組成５に変更する以外は、参考例１と同様にして試験包装体を作成し、その呈色変化を見た。得られた結果を下記表３に示す。
【０１１６】
炭酸ガス検知用インキ組成５
メタクレゾールパープル                      ０．１ｇ
炭酸ナトリウム                              １．５ｇ
ポリビニルアセタール樹脂                  １９．７ｇ
微結晶セルロース                              １１ｇ
酢酸２−（２−ｎ−ブトキシエトキシ）エチル７８．８ｇ
グリセリン                                    １１ｇ
【表３】
2005029263.tif 000005
【０１１７】
表３に示すように、本発明に用いられる炭酸ガス検知用インキ組成物を用いると、ガス雰囲気の変化を容易に視認し得る色調変化が得られる。
【０１１８】
参考例６
参考例１における炭酸ガス検知用インキ組成１を下記炭酸ガス検知用インキ組成６に変更する以外は、参考例１と同様にして試験包装体を作成し、その呈色変化を見た。得られた結果は以下の通りであった。
【０１１９】
炭酸ガス検知用インキ組成６
クレゾールレッド                          ０．１ｇ
炭酸ナトリウム                            １．５ｇ
ポリビニルアセタール樹脂                  １９．７ｇ
水                                        ７８．８ｇ
その呈色性は、炭酸ガスがある雰囲気では赤茶色、炭酸ガスのない雰囲気では赤紫色であった。
【０１２０】
参考例７
参考例１における炭酸ガス検知用インキ組成物１を下記炭酸ガス検知用インキ組成物７に変更した以外は、参考例１と同様にして試験包装体を作成し、その呈色変化を見た。得られた結果は以下の通りであった。
【０１２１】
炭酸ガス検知用インキ組成７
ブロモチモールブルー                      ０．１ｇ
ウレタン樹脂                            ２６．１ｇ
水                                      ６１．３ｇ
その呈色性は、炭酸ガスがある雰囲気では青色、炭酸ガスのない雰囲気では紫色であった。
【０１２２】
参考例８
参考例１における炭酸ガス検知用インキ組成１を下記炭酸ガス検知用インキ組成８に変更した以外は、参考例１と同様にして試験包装体を作成し、その呈色変化を見た。得られた結果は以下の通りであった。
【０１２３】
炭酸ガス検知用インキ組成８
α−ナフトールフタレイン                ０．１ｇ
ウレタン樹脂                            ２６．２ｇ
微結晶セルロース                            １１ｇ
水                                      ６１．３ｇ
その呈色性は、炭酸ガスがある雰囲気では水色、炭酸ガスのない雰囲気では青色であった。
【０１２４】
実施例
実施例１
１２μｍの厚さを有するポリエチレンテレフタレート層（ユニチカ（株）製：「エンブレム」）とこの層上に設けられた接着層（東洋モートン（株）製：「ＡＤ−３９３／ＴＣＳ」、厚さ：５μｍ）と、剥離可能な支持シート（岩田レーベル製：ニスコーティングタックラベル、５０μｍ）とを有する２０ｍｍ×２０ｍｍのタックシールを用意し、ポリエチレンテレフタレート層表面中央部に、下記の処方からなるインキ組成物を、１０ｍｍ×ｌ０ｍｍの円形状に１μｍの厚さでグラビア印刷法で印刷して、含水量０．５ｇ毎の指示部を形成させた。指示部が形成された層上に、線状低密度ポリエチレンフィルム（ＬＬＤＰＥ、厚さ６０μｍ、炭酸ガス透過率６９００ｍｌ／ｍ2・２４時間）を表面層としてドライラミネートにより積層して、タックシール型インジケーターを得た。
【０１２５】
その断面の構成は、支持シート／接着層／ポリエチレンテレフタレート（ＰＥＴ）（１２μｍ）／インジケーターインキ／ＬＬＤＰＥ（６０μｍ）となっている。
【０１２６】
インジケーターインキ処方
メタクレゾールパープル    ０．９ｇ
水酸化ナトリウム          ３．１ｇ
グリセリン                ４．５ｇ
水                    １００．０ｇ
得られたタックシール型炭酸ガスインジケーターを、図１０に示すような連通可能な隔壁を有する薬液用容器約２０ｃｍ×３０ｃｍの大きさを持つダブルバッグ９０の吊り具９４横に貼付し、これを例えば２つ折りにして、ナイロン（厚さ１５μｍ）／ポリビニルアルコール（厚さ１８μｍ）／ポリエチレン（厚さ６０μｍ）の約２６×２８ｃｍの大きさの積層フィルム袋体中に入れ、炭酸ガス１０容量％及び空気９０容量％混合ガスでガス置換包装し、図７と同様の構成を有する包装体を得た。
【０１２７】
なお、図示するようにこのダブルバッグ９０は、周縁を封止された１対のフィルムから構成される袋形状を有し、且つその袋内部を第１室９２、第２室９３に区分する連通可能な隔壁９１を有する。フィルムの層構成は、外層から順に、１１０μｍのＬＬＤＰＥ（三井化学株式会社製）・２０μｍのＰＰ（三井化学株式会社製）・ＬＬＤＰＥ（三井化学株式会社製）である。このバッグの第１室９２及び第２室９３には、各々、下記組成の薬液が収容されている。
【０１２８】
第１室の薬液組成
オキシグルタチオン  ０．０９ｇ
デキストロース      ０．４６ｇ
塩化ナトリウム      ３．３２ｇ
塩化カリウム        ０．１９ｇ
塩酸                適量
水酸化ナトリウム    適量
滅菌精製水          全体を１５０ｍｌとする量
ｐＨ                ４．５
第２室の薬液組成
炭酸水素ナトリウム          １．０５ｇ
酢酸ナトリウム３水和物      ０．３０ｇ
クエン酸ナトリウム２水和物  ０．５０ｇ
塩化カルシウム２水和物      ０．０８ｇ
塩化マグネシウム６水和物    ０．１０ｇ
塩酸                適量
水酸化ナトリウム    適量
滅菌精製水          全体を３５０ｍｌとする量
ｐＨ                ７．８
この第１室と第２室に収容された薬液は、混合直後のｐＨは７．４５であり、そのｐＨが７．１〜８．１の範囲内にあると十分且つ有効に使用することができる。このｐＨ８．１を越えると、使用時に薬液の目的とする効果が発揮できないなどの問題がある。
【０１２９】
また、ダブルバック９０の第１室９２側の端部にはフック等に吊り下げ可能な吊り具９４が設けられている。また、第２室９３側の端部には、第２室９３と連通した取り出し口９５及びこの取り出し口を開閉可能なキャップ９６が設けられている。
【０１３０】
同様の包装体を合計で７つ作成し、これらを同時に開封し、隔壁を破って２液を混合し、開封直後、３０分後、１時間後、２時間後、３時間後、６時間後、及び１２時間後に、薬液用容器内の空間に存在し、この薬液と平衡を保ったＣＯ2を含む気体についてそのＣＯ2濃度を測定し、また、そのときの薬液のｐＨを測定した。その結果を下記表４に示す。また、そのときのインジケーターの色調を下記表４に併せて示す。
【表４】
2005029263.tif 000006
【０１３１】
表４から明らかなように、薬液用容器内の混合された薬液と平衡を保つ気体のＣＯ2濃度が経時的に徐々に低下し、包装体を開封後６時間経過後には、そのＣＯ2濃度が０．１％及びそのｐＨが８．１となった。また、インジケーターの指示部は、開封直後黄色であったものが、２時間後に茶色となり、６時間後には青色に変化していた。このように、インジケーターが黄色、及び茶色のときはｐＨが７．７ないし８．０であり、十分に使用可能であった。また青色のとき、使用不可能な状態に十分近づいた状態（ｐＨ８．１）、あるいは使用不可能な状態（ｐＨ８．１より大きい値）であることがわかった。
【０１３２】
比較例１
実施例１おいて表面層として利用したＬＬＤＰＥ（厚さ６０μｍ、炭酸ガス透過率６９００ｍｌ／ｍ2・２４時間）の代わりに、ＬＬＤＰＥ（厚さ２５μｍ、炭酸ガス透過率１５０００ｍ／ｍ2・２４時間）用いて同様にして、タックシール型炭酸ガスインジケーターを得た。
【０１３３】
得られたタックシール型炭酸ガスインジケーターを用いて、実施例１と同様にして包装体を作成し、同様にして薬液用容器内の空間に存在する気体のＣＯ2濃度と薬液のｐＨとを測定し、インジケーターの色調変化を観察した。得られた結果を下記表５に示す。
【表５】
2005029263.tif 000007
【０１３４】
上記表５に示すように、比較例１では、インジケーター色調が２時間で青色に変色してしまうために、まだ薬液が十分に使用できる場合（ｐＨ７．９）でも、誤って使用できないと判断をするという不利点があった。
【０１３５】
実施例２
実施例１と同一のＬＬＤＰＥ（厚さ３０μｍ）、ＣＯＣ（環状オレフィンコポリマー、厚さ３０μｍ（三井化学（株）製：「アペル」）及び実施例１と同一のＬＤＰＥ（厚さ３０μｍ）からなる積層フィルム（炭酸ガス透過率４９０ｍｌ／ｍ2・２４時間）を２枚重ね合わせ、その三方をヒートシールして袋状物を作成し、この袋内に実施例１のインキ組成物と同一組成の液状物を封入後、残りの一方をヒートシールして、液状の炭酸ガスインジケーターを得た。
【０１３６】
液状インジケーター処方
メタクレゾールパープル    ０．９ｇ
水酸化ナトリウム          ３．１ｇ
グリセリン                ４．５ｇ
水                    １００．０ｇ
得られた液状の炭酸ガスインジケーターを用いて、実施例１と同様にして包装体を作成し、同様にして薬液用容器内の空間に存在する気体のＣＯ2濃度と薬液のｐＨとを測定し、インジケーターの色調変化を観察した。得られた結果を下記表６に示す。
【表６】
2005029263.tif 000008
【０１３７】
上記表に示すように、実施例１と同様の結果が得られ、インジケーターが黄色、及び茶色のときは薬液が十分に使用可能であることがわかり、また青色になると薬液が、使用不可能な状態に十分近づいた状態（ｐＨ８．１）、あるいは使用不可能な状態（ｐＨ８．１より大きい値）であることがわかった。
【０１３８】
比較例２
ＬＬＤＰＥ／ＣＯＣ／ＬＬＤＰＥからなる積層フィルムの代わりに、ＬＬＤＰＥ（厚さ６０μｍ、炭酸ガス透過率６９００ｍ）ｍ2・２４時間）を用いて同様にして、液状の炭酸ガスインジケーターを得た。
【０１３９】
得られた液体状の内容液インジケーターを用いて、実施例１と同様にして包装体を作成し、同様にして薬液用容器内の空間に存在する気体のＣＯ2濃度と薬液のｐＨとを測定し、インジケーターの色調変化を観察した。得られた結果を下記表７に示す。
【表７】
2005029263.tif 000009
【０１４０】
比較例２では、上記比較例１と同様に、インジケーター色調が２時間で青色に変色してしまうために、まだ薬液が十分使用できる場合（ｐＨ７．９）でも、誤って使用できないと判断をするという不利点があった。
【０１４１】
実施例３
実施例１と同様の組成を有する炭酸ガス検知インキをペイントコンディショナー等で微細分散させることによりインク組成物を得た。支持体として分析用濾紙を用意し、濾紙上にスクリーン印刷法により、１×１ｃｍ2の面積に１μｍの厚さでインク層を塗布し、７０℃１時間乾燥することにより、指示部を形成した。
【０１４２】
指示部が形成された濾紙を、延伸ポリプロピレン（ＯＰＰ）（厚さ２０μｍ（三井化学（株）製：「Ｂ３５５」）、ポリビニルアルコール（ＰＶＡ）（厚さ２０μｍ（日本合成ゴム（株）製：「ポプロン」）及びＬＬＤＰＥ（厚さ２０μｍ）からなる積層フィルム（炭酸ガス透過率４９０ｍｌ／ｍ2・２４時間）の２枚の間に挟み、フィルムの４方をシールして袋状体（２×２ｃｍ2）内に収納して、炭酸ガスインジケーターを得た。
【０１４３】
以下の処方を有する重炭酸塩含有薬液を、薬液用容器として、厚さ４００μｍのＬＤＰＥ（三井化学株式会社製）製アンプル容器に充填して閉塞した。得られたアンプルを熱水シャワーにて滅菌した。
【０１４４】
重炭酸塩含有薬液組成１
炭酸水素ナトリウム    ７ｇ
水                  ９３ｇ
ｐＨ                ７．９
このアンプル内に収容された薬液は、ｐＨが７．９〜８．６の範囲内にあると重炭酸塩薬液として十分安全に使用できる。
【０１４５】
次いで、炭酸ガスインジケーターを、上記アンプル容器の表面に、東洋モートン（株）製：「ＡＤＧ９３／ＴＣＳ」を接着剤として用いて貼付し、得られた容器を、１２μｍの厚さを有するシリカ蒸着ポリエステルフィルム、１２μｍの厚さを有するシリカ蒸着ポリエステルフィルム及び２５μｍの厚さを有するＬＬＤＰＥからなる炭酸ガスバリア性の積層フィルム（炭酸ガス透過率０．３ｍｌ／ｍ2・２４時間）製の袋中に入れ、袋内を炭酸ガス５０容量％及び空気５０容量％からなる混合ガスで置換して包装して、炭酸ガス置換包装された包装体を得た。
【０１４６】
同様の包装体を合計で７つ作成し、これらを同時に開封して、開封直後、１日後、２日後、３日後、４日後、５日後、及び６日後のワンバック内の空間に存在する気体のＣＯ2濃度とｐＨとを測定し、インジケーターの色調変化を観察した。得られた結果を下記表８に示す。
【表８】
2005029263.tif 000010
【０１４７】
上記表８から明らかなように、アンプル内の薬液と平衡を保っている気体中のＣＯ2濃度が経時的に徐々に低下し、包装体を開封後５日経過後には、ＣＯ2濃度が５．０％及びそのｐＨが８．６となった。また、インジケーターの指示部は、開封直後黄色であったものが、３日後に茶色となり、５日後には青色に変化していた。このように、インジケーターが黄色、及び茶色のときはｐＨが８．１ないし８．５なので、十分に使用可能であり、青色になるとｐＨが８．６以上となるため、使用不可能な状態に十分近い状態である（ｐＨ８．６）か、あるいは使用できない状態である（ｐＨ８．６より大きい）ことがわかった。
【０１４８】
比較例３
ＯＰＰ／ＰＶＡ／ＬＬＤＰＥ積層フィルム製の袋状物の代わりに、有孔ポリエチレン袋（２×２ｃｍ2、大気が自由に出入りできるものであるため炭酸ガス透過率は測定できない）を使用して実施例３と同様にして、ペーパー印刷炭酸ガスインジケーターを得た。
【０１４９】
得られたペーパー印刷炭酸ガスインジケーターを用いて、実施例３と同様にして７つの包装体を作成し、実施例１と同様にして薬液用容器内の空間に存在する気体のＣＯ2濃度と薬液のｐＨとを測定し、インジケーターの色調変化を観察した。得られた結果を下記表９に示す。
【表９】
2005029263.tif 000011
【０１５０】
比較例３では、インジケーター色調が４時間で青色に変色してしまうために、まだｐＨが８．１であり、薬液が十分使用できる場合でも、誤って使用できないと判断をするという不利点があった。
【０１５１】
実施例４
炭酸ガス検知インキを結晶セルロース等で微細分散させることにより粉末形態のインキ組成物を得た。
【０１５２】
得られた粉末を、実施例３と同様の２枚の積層フィルムを用いて得られたシール袋（２×２ｃｍ2）に充填し、四方をシールすることにより、粉末形態の炭酸ガスインジケーターを得た。
【０１５３】
得られた炭酸ガスインジケーターを用いて、実施例３と同様にして７つの包装体を作成し、実施例３と同様にして薬液用容器内の空間に存在する気体のＣＯ2濃度と薬液のｐＨとを測定し、インジケーターの色調変化を観察した。得られた結果を下記表１０に示す。
【０１５４】
インジケーターの色が黄色であることを確認した後、実施例３と同様にして、薬液用容器内の空間に存在する気体のＣＯ2濃度と薬液のｐＨとを測定し、インジケーターの色調変化を観察した。得られた結果を下記表１０に示す。
【表１０】
2005029263.tif 000012
【０１５５】
上記表から明らかなように、ワンバック内の薬液と平衡を保っている気体中のＣＯ2濃度が経時的に徐々に低下し、包装体を開封後５日経過後には、ＣＯ2濃度が５．０％及びそのｐＨが８．６となった。また、インジケーターの指示部は、開封直後黄色であったものが、３日後に茶色となり、５日後には青色に変化していた。このように、インジケーターが黄色、及び茶色のときはｐＨが８．１ないし８．５なので、十分に使用可能であり、青色になるとｐＨが８．６以上となるため、すぐに使用できなくなる状態であるか、あるいは使用できない状態であることがわかった。
【０１５６】
比較例４
実施例３と同様の２枚の積層フィルムの代わりに、比較例３と同様の有孔ポリエチレン袋（２×２ｃｍ2）使用したこと以外は実施例４と同様にして粉末形態の炭酸ガスインジケーターを得た。
【０１５７】
得られた炭酸ガスインジケーターを用いて、実施例３と同様にして７つの包装体を作成し、実施例３と同様にして薬液用容器内の空間に存在する気体のＣＯ2濃度と薬液のｐＨとを測定し、インジケーターの色調変化を観察した。得られた結果を下記表１１に示す。
【表１１】
2005029263.tif 000013
【０１５８】
比較例３では、インジケーター色調が６時間で青色に変色してしまうために、まだｐＨが８．１であり、薬液が十分使用できる場合でも、誤って使用できないと判断をするという不利点があった。
【０１５９】
表に示すように、この場合は、６時間でインジケーター色は青色に変色するために製品が使用できないと間違って判断してしまう。
【図面の簡単な説明】
【０１６０】
【図１】本発明に用いられる炭酸ガスインジケーターの一態様を表す断面図
【図２】本発明に用いられる炭酸ガスインジケーターの一態様を表す断面図
【図３】本発明に用いられる炭酸ガスインジケーターの一態様を表す断面図
【図４】図３の断面図
【図５】本発明に用いられる炭酸ガスインジケーターの一態様を表す断面図
【図６】本発明にかかるガス置換包装体の一態様を表す図
【図７】本発明にかかるガス置換包装体の一態様を示す図
【図８】本発明にかかるガス置換包装体の一態様を示す図
【図９】本発明にかかるガス置換包装体の一態様に使用し得る炭酸ガスインジケーターの構造の一例を表す図
【図１０】本発明に用いられる薬液用容器を表す上面図
【符号の説明】
【０１６１】
１…支持体
２，６２，６５…指示部
３，５，６…表面層
１０…インジケーター
１１，１４，１６…薬液用容器
１２…外装体
１３…炭酸ガス含有ガス
【図１】
2005029263.tif 000014
【図２】
2005029263.tif 000015
【図３】
2005029263.tif 000016
【図４】
2005029263.tif 000017
【図５】
2005029263.tif 000018
【図６】
2005029263.tif 000019
【図７】
2005029263.tif 000020
【図８】
2005029263.tif 000021
【図９】
2005029263.tif 000022
【図１０】
2005029263.tif 000023